СПОСОБ РЕКУПЕРАЦИИ МОЛИБДАТА ИЛИ ВОЛЬФРАМАТА ИЗ ВОДНЫХ РАСТВОРОВ ПУТЕМ АДСОРБЦИИ

1. Способ рекуперации молибдата или вольфрамата из водного раствора, заключающийся в том, что
а) молибдат- или вольфраматсодержащий водный раствор вводят в контакт с водонерастворимым, катионизированным неорганическим носителем при значении pH в пределах от 2 до 6 с получением насыщенного молибдатом или вольфраматом носителя и обедненного молибдатом или вольфраматом водного раствора,
б) насыщенный молибдатом или вольфраматом носитель отделяют от обедненного молибдатом или вольфраматом водного раствора,
в) насыщенный молибдатом или вольфраматом носитель вводят в контакт с водным раствором при значении pH в пределах от 6 до 14 с получением обедненного молибдатом или вольфраматом носителя и насыщенного молибдатом или вольфраматом водного раствора, и
г) обедненный молибдатом или вольфраматом носитель отделяют от насыщенного молибдатом или вольфраматом водного раствора,
при этом катионизированный неорганический носитель представляет собой бентонит, гекторит или аттапульгит, подвергнутый ионному обмену с ионами тетраалкиламмония или кватернизованными эфирами жирных кислот и алканоламинов.
2. Способ по п.1, отличающийся тем, что стадию а) проводят при значении pH в пределах от 3 до 5, предпочтительно от 3,5 до 4.
3. Способ по п.1, отличающийся тем, что стадию в) проводят при значении pH в пределах от 8 до 12, предпочтительно от 9 до 11.
4. Способ по п.1, отличающийся тем, что в качестве катионизированного неорганического носителя используют бентонит, подвергнутый ионному обмену с ионами тетраалкиламмония или кватернизованными эфирами жирных кислот и алканоламинов.
5. Способ по п.1, отличающийся тем, что катионизированный неорганический носитель при введении с ним в контакт молибдат- или вольфраматсодержащего водного раствора используют в количестве от 10 до 1000 мас.ч. на одну мас.ч. молибдена или в количестве от 200 до 10000 мас.ч. на одну мас.ч. вольфрама.
6. Способ по п.5, отличающийся тем, что катионизированный неорганический носитель используют в количестве от 50 до 500 мас.ч., предпочтительно от 100 до 300 мас.ч., на одну мас.ч. молибдена.
7. Способ по п.5, отличающийся тем, что катионизированный неорганический носитель используют в количестве от 1000 до 5000 мас.ч., предпочтительно от 2000 до 3000 мас.ч., на одну мас.ч. вольфрама.
8. Способ по п.1, отличающийся тем, что на стадиях а) и б) молибдат- или вольфраматсодержащий водный раствор пропускают через неподвижный слой, содержащий водонерастворимый, катионизированный неорганический носитель, а на стадиях в) и г) водный раствор, значение pH которого составляет от 6 до 14, пропускают через насыщенный на стадиях а) и б) молибдатом или вольфраматом неподвижный слой.
9. Способ по п.8, отличающийся тем, что дополнительно к водонерастворимому, катионизированному неорганическому носителю неподвижный слой содержит также водонерастворимый наполнитель.
10. Способ по п.9, отличающийся тем, что в качестве водонерастворимого наполнителя используют целлюлозу.
11. Способ по п.9, отличающийся тем, что водонерастворимый, катионизированный неорганический носитель и водонерастворимый наполнитель используют в массовом соотношении между ними от 10:1 до 1:100.
12. Способ по п.8, отличающийся тем, что используют по меньшей мере два работающих по параллельной схеме неподвижных слоя, в которых стадии а) и б) и стадии в) и г) выполняют с их попеременным чередованием.
13. Способ по п.12, отличающийся тем, что молибдат- или вольфраматсодержащий водный раствор в непрерывном режиме пропускают через неподвижный слой, для чего чередуют режимы работы работающих по параллельной схеме неподвижных слоев.
-1
-1
14. Способ по одному из предыдущих пунктов, отличающийся тем, что на дополнительной стадии целлюлозу подвергают химическому превращению в водной смеси, содержащей пероксид водорода в количестве от 0,1 до 5 мас.% и молибден в виде молибдата в количестве от 10 до 1000 млн или вольфрам в виде вольфрамата в количестве от 200 до 10000 млн, в каждом случае в пересчете на массу сухой целлюлозы, при температуре в пределах от 30 до 100°С и при значении pH в пределах от 1 до 7 с последующим отделением целлюлозы от водного раствора, образовавшийся при этом водный раствор на стадии а) вводят в контакт с водонерастворимым, катионизированным неорганическим носителем и отделенный на стадии г), насыщенный молибдатом или вольфраматом водный раствор возвращают на стадию химического превращения целлюлозы взаимодействием с пероксидом водорода.
15. Способ по п.14, отличающийся тем, что при химическом превращении целлюлозы используют водную смесь с содержанием пероксида водорода от 0,5 до 4 мас.%, предпочтительно от 1 до 3 мас.%, в пересчете на массу сухой целлюлозы.
-1
-1
16. Способ по п.14, отличающийся тем, что при химическом превращении целлюлозы используют водную смесь с содержанием молибдена в виде молибдата от 100 до 700 млн, предпочтительно от 200 до 600 млн, в пересчете на массу сухой целлюлозы.
-1
-1
17. Способ по п.14, отличающийся тем, что при химическом превращении целлюлозы используют водную смесь с содержанием вольфрама в виде вольфрамата от 500 до 5000 млн, предпочтительно от 1500 до 3000 млн, в пересчете на массу сухой целлюлозы.
18. Способ по п.14, отличающийся тем, что химическое превращение целлюлозы проводят при температуре в пределах от 60 до 95°С, предпочтительно от 75 до 95°С.
19. Способ по п.14, отличающийся тем, что химическое превращение целлюлозы проводят при значении pH в пределах от 2 до 6, предпочтительно от 2,5 до 5,5.